(57)【特許請求の範囲】
【請求項１】
信号伝送用に供される少なくとも１つのコンタクトがインシュレータに固定配備されて成るコネクタにおいて、前記インシュレータには、前記コンタクトに流れる数十MHz〜数GHz帯域の高周波電流を減衰させる高周波電流抑制体が相手側コネクタとの接続状態にあって該コンタクトの表面を遮るように設けられており、
前記高周波電流抑制体は厚さが、０．３〜２０μmの範囲にあり、
更に、前記高周波電流抑制体は、組成分M（但し、MはFe、Co、Niの少なくとも一種とする）、Y（但し、YはF、N、Oの少なくとも一種とする）、及びX（但し、XはC、B、Si、Al、Mg、Ti、Zn、Hf、Sr、Nb、Taの少なくとも一種とする）からなり、
前記組成分Mが前記組成分X及び前記組成分Yによる化合物のマトリックス中に分散されたグラニュラー状の磁気損失材料であって、
前記磁気損失材料は透磁率特性における実数部μ'に対する虚数部μ"を周波数との関係で示した複素透磁率特性上で該虚数部μ"の最大値μ"maxが周波数100MHz〜10GHzの帯域範囲に存在し、尚かつ、前記磁気損失材料の飽和磁化が、前記組成分Mのみからなるバルク金属磁性体の飽和磁化の80％以下で60％以上の範囲となるよう前記組成分Mの比率が定められていることを特徴とする高周波電流抑制型コネクタ。
【請求項２】
信号伝送用に供される少なくとも１つのコンタクトがインシュレータに固定配備されて成るコネクタにおいて、前記コンタクトには、該コンタクト自体に流れる数十MHz〜数GHz帯域の高周波電流を減衰させる高周波電流抑制体が設けられており、
前記高周波電流抑制体は厚さが、０．３〜２０μmの範囲にあり、
更に前記高周波電流抑制体は、組成分M（但し、MはFe、Co、Niの少なくとも一種とする）、Y（但し、YはF、N、Oの少なくとも一種とする）、及びX（但し、XはC、B、Si、Al、Mg、Ti、Zn、Hf、Sr、Nb、Taの少なくとも一種とする）からなり、
前記組成分Mが前記組成分X及び前記組成分Yによる化合物のマトリックス中に分散されたグラニュラー状の磁気損失材料であって、
前記磁気損失材料は透磁率特性における実数部μ'に対する虚数部μ"を周波数との関係で示した複素透磁率特性上で該虚数部μ"の最大値μ"maxが周波数100MHz〜10GHzの帯域範囲に存在し、尚かつ、前記磁気損失材料の飽和磁化が、前記組成分Mのみからなるバルク金属磁性体の飽和磁化の80％以下で60％以上の範囲となるよう、前記組成分Mの比率が定められていることを特徴とする高周波電流抑制型コネクタ。
【請求項３】
信号伝送用に供される少なくとも１つのコンタクトがインシュレータに固定配備されて成るコネクタにおいて、前記コンタクトの表面と前記インシュレータの該コンタクトの表面を遮る部分とには、それぞれ該コンタクト自体に流れる数十MHz〜数GHz帯域の高周波電流を減衰させる高周波電流抑制体が設けられており、
前記高周波電流抑制体は厚さが、０．３〜２０μmの範囲にあり、
更に前記高周波電流抑制体は、組成分M（但し、MはFe、Co、Niの少なくとも一種とする）、Y（但し、YはF、N、Oの少なくとも一種とする）、及びX（但し、XはC、B、Si、Al、Mg、Ti、Zn、Hf、Sr、Nb、Taの少なくとも一種とする）からなり、前記組成分Mが前記組成分X及び前記組成分Yによる化合物のマトリックス中に分散されたグラニュラー状の磁気損失材料であって、
前記磁気損失材料は透磁率特性における実数部μ'に対する虚数部μ"を周波数との関係で示した複素透磁率特性上で該虚数部μ"の最大値μ"maxが周波数100MHz〜10GHzの帯域範囲に存在し、尚かつ、前記磁気損失材料の飽和磁化が、前記組成分Mのみからなるバルク金属磁性体の飽和磁化の80％以下で60％以上の範囲となるよう、前記組成分Mの比率が定められていることを特徴とする高周波電流抑制型コネクタ。
【請求項４】
請求項１〜３の何れか一項に記載の高周波電流抑制型コネクタにおいて、前記高周波電流抑制体が、スパッタリング法或いは蒸着法により製作された薄膜磁性体であることを特徴とする高周波電流抑制型コネクタ。
【請求項５】
請求項４に記載の高周波電流抑制型コネクタにおいて、前記高周波電流抑制体は、予め前記コンタクトの作製工程に際して用いられる金属性母材板上に成膜されて成ることを特徴とする高周波電流抑制型コネクタ。
【請求項６】
請求項４に記載の高周波電流抑制型コネクタにおいて、前記高周波電流抑制体は、前記コンタクトの作製工程に際して用いられる金属性母材板を切り出して該コンタクトとして形成されたものの表面上に成膜されて成ることを特徴とする高周波電流抑制型コネクタ。
【請求項７】
請求項１〜６の何れか一項に記載の高周波電流抑制型コネクタにおいて、前記コネクタは、前記コンタクトをソケット型とするソケット側コネクタであることを特徴とする高周波電流抑制型コネクタ。
【請求項８】
請求項１〜６の何れか一項に記載の高周波電流抑制型コネクタにおいて、前記コネクタは、前記コンタクトをピン型とするピン側コネクタであることを特徴とする高周波電流抑制型コネクタ。
【請求項９】
請求項１〜８の何れか一項に記載の高周波電流抑制型コネクタにおいて、前記高周波電流抑制体は、数十MHz未満の使用周波数帯域で導電性を示すものであることを特徴とする高周波電流抑制型コネクタ。
【請求項１０】
請求項１〜９の何れか一項に記載の高周波電流抑制型コネクタにおいて、前記磁気損失材料は、虚数部μ"の最大値μ"maxに対して５０％以上となる周波数帯域を該周波数帯域の中心周波数で規格化した半幅分相当の半幅値μ"50が２００％以内である狭帯域磁気損失材料から成ることを特徴とする高周波電流抑制型コネクタ。
【請求項１１】
請求項１０に記載の高周波電流抑制型コネクタにおいて、前記磁気損失材料は、直流電気抵抗率が１００〜７００（μΩ・ｃｍ）の範囲にあることを特徴とする高周波電流抑制型コネクタ。
【請求項１２】
請求項１〜３の何れか一項に記載の高周波電流抑制型コネクタにおいて、前記磁気損失材料は、前記グラニュラー状の形態を有する粒子の平均粒子径が１〜４０（ｎｍ）の範囲にあることを特徴とする高周波電流抑制型コネクタ。
【請求項１３】
請求項１〜３の何れか一項に記載の高周波電流抑制型コネクタにおいて、前記磁気損失材料は、異方性磁界が４７４００Ａ／ｍ以下であることを特徴とする高周波電流抑制型コネクタ。
【請求項１４】
請求項１〜３の何れか一項に記載の高周波電流抑制型コネクタにおいて、前記Ｍ−Ｘ−Ｙ系は、Ｆｅ−Ａｌ−Ｏ系であることを特徴とする高周波電流抑制型コネクタ。
【請求項１５】
請求項１〜３の何れか一項に記載の高周波電流抑制型コネクタにおいて、前記Ｍ−Ｘ−Ｙ系は、Ｆｅ−Ｓｉ−Ｏ系であることを特徴とする高周波電流抑制型コネクタ。
【発明の詳細な説明】
【０００１】
【発明の属する技術分野】
本発明は、主として電子部品の高速動作に起因して数十ＭＨｚ〜数ＧＨｚ帯域の高い周波数にまで及ぶ不要な高調波の伝送が見込まれるコネクタであって、詳しくは使用時にコネクタを通過する高周波電流を減衰させる機能を具備した高周波電流抑制型コネクタに関する。
【０００２】
【従来の技術】
従来、電子情報通信分野での電子機器や情報処理装置等をシステムとして組み合わせて運用する場合、機器・装置間同士を接続するための接続用端子部品としてコネクタが用いられている。
【０００３】
こうしたコネクタは、機器・装置で処理された信号伝送用に供される少なくとも１つのコンタクトがインシュレータに固定配備されて成るもので、大別してコンタクトをピン型とするピン側コネクタ（オス側コネクタとも呼ばれる）と、コンタクトをソケット型とするソケット側コネクタ（メス側コネクタとも呼ばれる）とに分類されるが、汎用的に所定数のコンタクトを備えた多芯タイプのものが普及している。
【０００４】
即ち、汎用的な多芯コネクタでは、製品化に際して昨今の機器・装置側での複雑化された機能を担う信号処理系に見合った信号伝送数を得るため、コンタクトをインシュレータに対して所定の間隔を保って高密度で多数配備している。
【０００５】
このような多芯コネクタにおいて伝送される信号には、昨今の機器・装置側に搭載されるランダムアクセスメモリ（ＲＡＭ）やリードオンリーメモリ（ＲＯＭ）等に代表される半導体記憶装置、半導体集積回路素子（ＩＣ）や半導体大規模集積回路素子（ＬＳＩ）、或いはマイクロプロセッサ（ＭＰＵ），中央演算処理装置（ＣＰＵ），画像プロセッサ算術論理演算装置（ＩＰＡＬＵ）等に代表される論理回路素子を含む半導体能動素子等の電子部品を高速動作させることに起因する数十ＭＨｚ〜数ＧＨｚ帯域の高い周波数にまで及ぶ高調波が含まれている。
【０００６】
【発明が解決しようとする課題】
上述した多芯コネクタに代表されるコネクタの場合、機器・装置側に搭載される電子部品を高速動作させることに起因する数十ＭＨｚ〜数ＧＨｚ帯域の高い周波数にまで及ぶ不要な高周波（高調波）電流が流れると、コネクタ部分における不連続性等により不要電磁波の輻射源となったり、各種電磁干渉を生じる原因ともなり得る。又、コネクタを通過した高周波電流は当然ながら他の電子部品をはじめ、機器・装置間に悪影響をもたらす高周波伝導ノイズの要因となるため、除去される必要があるが、現状ではコネクタにおいて高周波電流対策が十分に配慮されていないため、高周波伝導ノイズの発生を防止することができないという問題がある。
【０００７】
本発明は、このような問題点を解決すべくなされたもので、その技術的課題は、数十ＭＨｚ〜数ＧＨｚ帯域の高い周波数にまで及ぶ不要な高調波である高周波電流が発生してもそれを十分に抑制して高周波伝導ノイズの発生を防止できる高周波電流抑制型コネクタを提供することにある。
【０００８】
【課題を解決するための手段】
本発明によれば、信号伝送用に供される少なくとも１つのコンタクトがインシュレータに固定配備されて成るコネクタにおいて、インシュレータには、コンタクトに流れる数十ＭＨｚ〜数ＧＨｚ帯域の高周波電流を減衰させる高周波電流抑制体が相手側コネクタとの接続状態にあって該コンタクトの表面を遮るように設けられた高周波電流抑制型コネクタが得られる。
【０００９】
この高周波電流抑制型コネクタにおいて、高周波電流抑制体は、スパッタリング法により作製されたこと、或いは高周波電流抑制体は、蒸着法により作製されたことは好ましい。
【００１０】
一方、本発明によれば、信号伝送用に供される少なくとも１つのコンタクトがインシュレータに固定配備されて成るコネクタにおいて、コンタクトには、該コンタクト自体に流れる数十ＭＨｚ〜数ＧＨｚ帯域の高周波電流を減衰させる高周波電流抑制体が設けられた高周波電流抑制型コネクタが得られる。
【００１１】
この高周波電流抑制型コネクタにおいて、高周波電流抑制体は、スパッタリング法によりコンタクトの表面上に成膜されたこと、或いは高周波電流抑制体は、蒸着法によりコンタクトの表面上に成膜されたことは好ましい。
【００１２】
他方、本発明によれば、信号伝送用に供される少なくとも１つのコンタクトがインシュレータに固定配備されて成るコネクタにおいて、コンタクトの表面とインシュレータの該コンタクトの表面を遮る部分とには、それぞれ該コンタクト自体に流れる数十ＭＨｚ〜数ＧＨｚ帯域の高周波電流を減衰させる高周波電流抑制体が設けられた高周波電流抑制型コネクタが得られる。
【００１３】
この高周波電流抑制型コネクタにおいて、高周波電流抑制体は、スパッタリング法によりコンタクトの表面上に成膜されて成ること、或いは高周波電流抑制体は、蒸着法によりコンタクトの表面上に成膜されて成ることは好ましい。
【００１４】
又、これらの何れか一つの高周波電流抑制型コネクタにおいて、高周波電流抑制体は、予めコンタクトの作製工程に際して用いられる金属性母材板上に成膜されて成ること、或いは高周波電流抑制体は、コンタクトの作製工程に際して用いられる金属性母材板を切り出して該コンタクトとして形成されたものの表面上に成膜されて成ることは好ましい。
【００１５】
更に、これらの何れか一つの高周波電流抑制型コネクタにおいて、コネクタは、コンタクトをソケット型とするソケット側コネクタであること、或いはコネクタは、コンタクトをピン型とするピン側コネクタであることは好ましい。
【００１６】
加えて、これらの何れか一つの高周波電流抑制型コネクタにおいて、高周波電流抑制体は、それぞれ厚さが０．３〜２０（μｍ）の範囲にあること、薄膜磁性体であること、数十ＭＨｚ未満の使用周波数帯域で導電性を示すものであることは好ましい。
【００１７】
一方、本発明によれば、上記何れか一つの高周波電流抑制型コネクタにおいて、高周波電流抑制体は、組成分Ｍ（但し、ＭはＦｅ，Ｃｏ，Ｎｉの少なくとも一種とする），Ｙ（但し、ＹはＦ，Ｎ，Ｏの少なくとも一種とする），及びＸ（但し、ＸはＭ及びＹに含まれる元素以外の元素の少なくとも一種とする）の混在物によるＭ−Ｘ−Ｙ系の磁気損失材料であって、透磁率特性における実数部μ′に対する虚数部μ″を周波数との関係で示した複素透磁率特性上で該虚数部μ″の最大値μ″max が周波数１００ＭＨｚ〜１０ＧＨｚの帯域範囲に存在し、且つ該虚数部μ″にあっての該最大値μ″max に対して５０％以上となる周波数帯域を該周波数帯域の中心周波数で規格化した半幅分相当の半幅値μ″50が２００％以内である挟帯域磁気損失材料から成る高周波電流抑制型コネクタが得られる。
【００１８】
この高周波電流抑制型コネクタにおいて、挟帯域磁気損失材料は、飽和磁化の大きさが組成分Ｍのみからなる金属磁性体の飽和磁化の８０〜６０（％）の範囲にあること、更に挟帯域磁気損失材料は、直流電気抵抗率が１００〜７００（μΩ・ｃｍ）の範囲にあることは好ましい。
【００１９】
他方、本発明によれば、上記何れか一つの高周波電流抑制型コネクタにおいて、高周波電流抑制体は、組成分Ｍ（但し、ＭはＦｅ，Ｃｏ，Ｎｉの少なくとも一種とする），Ｙ（但し、ＹはＦ，Ｎ，Ｏの少なくとも一種とする），及びＸ（但し、ＸはＭ及びＹに含まれる元素以外の元素の少なくとも一種とする）の混在物によるＭ−Ｘ−Ｙ系の磁気損失材料であって、透磁率特性における実数部μ′に対する虚数部μ″を周波数との関係で示した複素透磁率特性上で該虚数部μ″の最大値μ″max が周波数１００ＭＨｚ〜１０ＧＨｚの帯域範囲に存在し、且つ該虚数部μ″にあっての該最大値μ″max に対して５０％以上となる周波数帯域を該周波数帯域の中心周波数で規格化した半幅分相当の半幅値μ″50が１５０％以上である広帯域磁気損失材料から成る高周波電流抑制型コネクタが得られる。
【００２０】
この高周波電流抑制型コネクタにおいて、広帯域磁気損失材料は、飽和磁化の大きさが組成分Ｍのみからなる金属磁性体の飽和磁化の６０〜３５（％）の範囲にあること、更に広帯域磁気損失材料は、直流電気抵抗率が５００μΩ・ｃｍよりも大きい値であることは好ましい。
【００２１】
又、これらの何れか一つの高周波電流抑制型コネクタにおいて、挟帯域磁気損失材料又は広帯域磁気損失材料は、組成分ＸがＣ，Ｂ，Ｓｉ，Ａｌ，Ｍｇ，Ｔｉ，Ｚｎ，Ｈｆ，Ｓｒ，Ｎｂ，Ｔａ，及び希土類元素の少なくとも一種であること、或いは挟帯域磁気損失材料又は広帯域磁気損失材料は、組成分Ｍが組成分Ｘ及び組成分Ｙによる化合物のマトリックス中に分散されたグラニュラー状の形態で存在することは好ましい。後者の高周波電流抑制型コネクタにおいて、挟帯域磁気損失材料又は広帯域磁気損失材料は、グラニュラー状の形態を有する粒子の平均粒子径が１〜４０（ｎｍ）の範囲にあることは好ましい。
【００２２】
更に、これらの何れか一つの高周波電流抑制型コネクタにおいて、挟帯域磁気損失材料又は広帯域磁気損失材料は、異方性磁界が４７４００Ａ／ｍ以下であることは好ましい。
【００２３】
加えて、これらの何れか一つの高周波電流抑制型コネクタにおいて、Ｍ−Ｘ−Ｙ系はＦｅ−Ａｌ−Ｏ系であること、或いはＭ−Ｘ−Ｙ系はＦｅ−Ｓｉ−Ｏ系であることは好ましい。
【００２４】
【発明の実施の形態】
以下に実施例を挙げ、本発明の高周波電流抑制型コネクタについて、図面を参照して詳細に説明する。
【００２５】
図１は、本発明の一実施例に係る高周波電流抑制型コネクタの基本構成を一部を破断して示した平面図であり、同図（ａ）はピン側コネクタ１ａ及びソケット側コネクタ１ｂの接続前状態に関するもの，同図（ｂ）はピン側コネクタ１ａ及びソケット側コネクタ１ｂの接続後状態に関するものである。
【００２６】
ここでは、信号伝送用に供される複数（８本）のピン型コンタクト３ａをインシュレータ２ａに固定配備した上でケース６ａにより保持して成るピン側コネクタ１ａと、信号伝送用に供される複数（８本）のソケット型コンタクト３ｂをインシュレータ２ｂに固定配備した上でケース６ｂにより保持して成るソケット側コネクタ１ｂとが互いに接続される構成において、ピン側コネクタ１ａのインシュレータ２ａにおけるピン型コンタクト３ａの表面を遮る外周部分に対してピン型コンタクト３ａに流れる数十ＭＨｚ〜数ＧＨｚ帯域の高周波電流を減衰させる高周波電流抑制体４ａが設けられ、ソケット側コネクタ１ｂのインシュレータ２ｂにおけるソケット型コンタクト３ｂの表面を遮る外周部分にも同様な性能の高周波電流抑制体４ｂが設けられ、更に、ソケット型コンタクト３ｂにおけるピン側コネクタ１ａの先端部を受け入れて接触させる接触部の外周部分にも同様な性能の高周波電流抑制体５が設けられている。
【００２７】
これらの高周波電流抑制体４ａ，４ｂ，５は、何れも厚さが０．３〜２０（μｍ）の範囲にある薄膜磁性体であって、数十ＭＨｚ未満の使用周波数帯域で導電性を示すものであるが、高周波電流抑制体４ａ，４ｂは予めシート状に作製されたものがインシュレータ２ａ，２ｂの該当箇所に接着剤等を用いて固定されており、高周波電流抑制体５はソケット型コンタクト３ｂの接触部の外周表面に対してスパッタリング法や蒸着法により成膜されている。
【００２８】
ここで、ソケット型コンタクト３ｂの接触部の外周表面に対して高周波電流抑制体５を成膜する場合、予めソケット型コンタクト３ｂの作製工程に際して用いられる金属性母材板上に高周波電流抑制体５を成膜した上で金属性母材板を切り出すか、或いは金属性母材板を切り出してソケット型コンタクト３ｂとして形成されたものの表面上に高周波電流抑制体５を成膜すれば良い。このとき、ソケット型コンタクト３ｂの接触部の外周表面以外の箇所をマスクにして上述したスパッタリング法や蒸着法で成膜形成することが可能である。高周波電流抑制体５の成膜に際しては、上述したスパッタリング法や蒸着法の他、化学蒸着（ＣＶＤ）法，イオンビーム蒸着法，ガス・デポジション法，転写法等を適用できる。
【００２９】
ところで、高周波電流抑制体４ａ，４ｂ，５として適用可能な材料の一つは、組成分Ｍ（但し、ＭはＦｅ，Ｃｏ，Ｎｉの少なくとも一種とする），Ｙ（但し、ＹはＦ，Ｎ，Ｏの少なくとも一種とする），及びＸ（但し、ＸはＭ及びＹに含まれる元素以外の元素の少なくとも一種とする）の混在物によるＭ−Ｘ−Ｙ系の磁気損失材料であって、透磁率特性における実数部μ′に対する虚数部μ″を周波数との関係で示した複素透磁率特性上で虚数部μ″（磁気損失項とも呼ばれる）の最大値μ″max が周波数１００ＭＨｚ〜１０ＧＨｚの帯域範囲に存在し、且つ虚数部μ″にあっての最大値μ″max に対して５０％以上となる周波数帯域をその周波数帯域の中心周波数で規格化した半幅分相当の半幅値μ″50が２００％以内の挟帯域磁気損失材料である。但し、この場合の挟帯域磁気損失材料では、飽和磁化の大きさが組成分Ｍのみからなる金属磁性体の飽和磁化の８０〜６０（％）の範囲にあり、直流電気抵抗率が１００〜７００（μΩ・ｃｍ）の範囲にあるものとする。
【００３０】
又、高周波電流抑制体４ａ，４ｂ，５として適用可能な材料のもう一つは、組成分Ｍ（但し、ＭはＦｅ，Ｃｏ，Ｎｉの少なくとも一種とする），Ｙ（但し、ＹはＦ，Ｎ，Ｏの少なくとも一種とする），及びＸ（但し、ＸはＭ及びＹに含まれる元素以外の元素の少なくとも一種とする）の混在物によるＭ−Ｘ−Ｙ系の磁気損失材料であって、透磁率特性における実数部μ′に対する虚数部μ″を周波数との関係で示した複素透磁率特性上で虚数部μ″の最大値μ″max が周波数１００ＭＨｚ〜１０ＧＨｚの帯域範囲に存在し、且つ虚数部μ″にあっての最大値μ″max に対して５０％以上となる周波数帯域をその周波数帯域の中心周波数で規格化した半幅分相当の半幅値μ″50が１５０％以上の広帯域磁気損失材料である。但し、この場合の広帯域磁気損失材料では、飽和磁化の大きさが組成分Ｍのみからなる金属磁性体の飽和磁化の６０〜３５（％）の範囲にあり、直流電気抵抗率が５００μΩ・ｃｍよりも大きい値のものとする。
【００３１】
これらの高周波電流抑制体４ａ，４ｂ，５として適用される挟帯域磁気損失材料や広帯域磁気損失材料は、何れも組成分ＸがＣ，Ｂ，Ｓｉ，Ａｌ，Ｍｇ，Ｔｉ，Ｚｎ，Ｈｆ，Ｓｒ，Ｎｂ，Ｔａ，及び希土類元素の少なくとも一種であり、組成分Ｍが組成分Ｘ及び組成分Ｙによる化合物のマトリックス中に分散されたグラニュラー状の形態で存在し、グラニュラー状の形態を有する粒子の平均粒子径が１〜４０（ｎｍ）の範囲にあって、異方性磁界が４７４００Ａ／ｍ以下のものとする。尚、挟帯域磁気損失材料や広帯域磁気損失材料のＭ−Ｘ−Ｙ系を具体的に限定すればＦｅ−Ａｌ−Ｏ系か、Ｆｅ−Ｓｉ−Ｏ系であることが好ましい。
【００３２】
このような構成のピン側コネクタ１ａ及びソケット側コネクタ１ｂの場合、外観上は従来製品通りであり、接続前状態では図１（ａ）に示されるようにピン側コネクタ１ａのピン型コンタクト３ａの接続用に供される先端部が外部に露呈されているが、上述したようにピン側コネクタ１ａのインシュレータ２ａにおけるピン型コンタクト３ａの表面を遮る外周部分に高周波電流抑制体４ａが設けられ、且つソケット側コネクタ１ｂのインシュレータ２ｂにおけるソケット型コンタクト３ｂの表面を遮る外周部分にも高周波電流抑制体４ｂが設けられ、更に、ソケット型コンタクト３ｂにおけるピン側コネクタ１ａの先端部を受け入れて接触させる接触部の外周部分にも高周波電流抑制体５が設けられているため、接続後状態では図１（ｂ）に示されるようにピン型コンタクト３ａ及びソケット型コンタクト３ｂの全体が高周波電流抑制体４ａ，４ｂにより外周囲を覆われ、しかも両者の接触部分も高周波電流抑制体５で外周囲を覆われていることにより、数十ＭＨｚ〜数ＧＨｚ帯域の高い周波数にまで及ぶ不要な高調波である高周波電流が発生してもそれを高周波電流抑制体４ａ，４ｂ，５が十分に減衰させ、結果として高周波伝導ノイズの発生を防止してその悪影響を除去することができる。
【００３３】
尚、図１（ａ），（ｂ）に示したピン側コネクタ１ａ及びソケット側コネクタ１ｂの構成はあくまでも一例であり、様々な変形が可能である。例えばソケット側コネクタ１ｂにおけるソケット型コンタクト３ｂの接触部の外周部分に設けた高周波電流抑制体５を接触部の内周部分の方に設けたり、或いは接触部の内外周部分の両方に設けたり、更には高周波電流抑制体５を用いない構成としても構わない。又、ピン側コネクタ１ａにおけるピン型コンタクト３ａの表面に対しても、露呈される先端部を除くインシュレータ２ａに配備される表面部分に高周波電流抑制体を成膜形成して設けたり、或いは先端部を含めて表面全体部分に高周波電流抑制体を成膜形成して設けても良い。但し、コンタクト同士の接触部に高周波電流抑制体を設ける構成の場合、高周波電流抑制体自体が数十ＭＨｚ未満の使用周波数帯域で導電性を示す導体として働くことになる。何れの場合も、高周波電流の減衰並びに高周波伝導ノイズの発生防止の効果が得られるので、使用環境で要求される高周波電流の抑制効果の性能に応じた構成を採択すれば良いが、実用上はコネクタ同士の挿抜操作に伴うコンタクト同士の接触摩擦等による高周波電流抑制体の摩耗を考慮すれば、図１（ａ），（ｂ）に示したような構成か、或いはその構成から高周波電流抑制体５を除いた構成とすることが好ましい。
【００３４】
何れにしても、一実施例で説明した形態のピン側コネクタ１ａ及びソケット側コネクタ１ｂに用いた高周波電流抑制体４ａ，４ｂ，５には、スペースをとらない体積の小さな薄膜磁性体であって、効果的な不要輻射対策を可能にした複素透磁率特性における虚数部（以下、磁気損失項とする）μ″の大きな磁気損失材料を使用している。
【００３５】
そこで、以下はこうした磁気損失材料が研究開発されるまでの技術的背景を説明する。本発明者等は、本願出願以前に高周波帯域で磁気損失の大きな特性の複合磁性体を提案し、これを不要輻射源の近傍に配置することにより、半導体能動素子に代表されるコネクタから発生する不要輻射を効果的に抑制する方法を見い出している。
【００３６】
このような磁性体の磁気損失を利用した不要輻射減衰の作用については、最近の研究から不要輻射源となっているコネクタの電子回路に対して等価的な抵抗成分が付与されるためであることが判っている。ここで、等価的な抵抗成分の大きさは、磁性体の磁気損失項μ″の大きさに依存している。詳述すれば、電子回路に等価的に挿入される抵抗成分の大きさは、磁性体の面積が一定の場合には磁気損失項μ″と磁性体の厚さとに略比例する。従って、一層小さな，或いは薄い磁性体で所望の不要輻射減衰を得るためには、一層大きな磁気損失項μ″が必要になる。例えば半導体集積回路素子のモールド内部のような微小領域で磁気損失体を用いて不要輻射対策を行うためには、磁気損失項μ″が極めて大きな値である必要があり、従来の磁気損失材料に比べて格段に大きな磁気損失項μ″を有する磁性体が求められる。
【００３７】
本発明者等はスパッタリング法，或いは蒸着法による軟磁性体の成膜研究過程において、微小な磁性金属粒子がセラミックスのような非磁性体中に均質に分散されて成るグラニュラー磁性体の優れた透磁率特性に着目し、磁性金属粒子及びそれを囲う非磁性体の微細構造を研究した結果、グラニュラー磁性体中に占める磁性金属粒子の濃度が特定の範囲にある場合に高周波領域において優れた磁気損失特性が得られることを見い出した。
【００３８】
図２は、Ｍ−Ｘ−Ｙ系のグラニュラー磁性体の基本構造を模式的に示したものである。Ｍ−Ｘ−Ｙ系（但し、ここでの組成分ＭはＦｅ，Ｃｏ，Ｎｉの少なくとも一種、組成分ＹはＦ，Ｎ，Ｏの少なくとも一種、組成分Ｘは組成分Ｍ及び組成分Ｙに含まれる元素以外の元素の少なくとも一種とする）の組成を有するグラニュラー磁性体については、これまでに多くの研究がなされ、低損失で大きな飽和磁化を有することが知られている。このＭ−Ｘ−Ｙ系のグラニュラー磁性体において、飽和磁化の大きさは、組成分Ｍ１１の占める体積率に依存するので、大きな飽和磁化を得るためには、組成分Ｍ１１の比率を高くする必要がある。このため、高周波インダクタ素子，或いはトランス等の磁芯として用いるような一般的な用途の場合、Ｍ−Ｘ−Ｙ系のグラニュラー磁性体中の組成分Ｍ１１の割合は、組成分Ｍ１１のみからなるバルク金属磁性体の飽和磁化の概ね８０％以上の飽和磁化が得られる範囲に限られていた。
【００３９】
そこで、本発明者等はＭ−Ｘ−Ｙ系のグラニュラー磁性体において、組成分Ｍ１１の占める割合を広い範囲で検討した結果、何れの場合であっても磁性金属が特定濃度の範囲にあるときに高周波領域で大きな磁気損失を示すことを見い出した。
【００４０】
一般に、組成分Ｍ１１の比率が組成分Ｍ１１のみからなるバルク金属磁性体の飽和磁化に対して８０％以上の飽和磁化を示すような最も高い領域は、従来より盛んに研究されている高飽和磁化において低損失なＭ−Ｘ−Ｙ系のグラニュラー磁性体の領域である。この領域にあるグラニュラー磁性体材料は、透磁率特性における実数部μ′並びに飽和磁化の値が大きいため、上述したように高周波インダクタのような高周波マイクロ磁気デバイスに用いられるが、電気抵抗を左右する組成分Ｘ−Ｙ１２の占める割合が少ないので、電気抵抗率が小さい。このため、膜厚が厚くなると高周波領域での渦電流損失の発生に伴って高周波での透磁率μが劣化するので、ノイズ対策に用いるような比較的厚い磁性膜には不向きとなっている。
【００４１】
これに対し、組成分Ｍ１１の比率が、組成分Ｍ１１のみからなるバルク金属磁性体の飽和磁化の８０％以下で６０％以上となる飽和磁化を示す領域は、電気抵抗率が概ね１００μΩ・ｃｍ以上と比較的大きいため、磁性体材料の厚さが数μｍ程度あっても渦電流による損失が少なく、磁気損失は殆ど自然共鳴による損失となる。このため、磁気損失項μ″の周波数分散幅が狭くなるので、挟帯域な周波数範囲でのノイズ対策（高周波電流抑制）に適している。組成分Ｍ１１の比率が組成分Ｍ１１のみからなるバルク金属磁性体の飽和磁化の６０％以下で３５％以上の飽和磁化を示す領域は、電気抵抗率が概ね５００μΩ・ｃｍ以上と更に大きいために、渦電流による損失は極めて小さく、組成分Ｍ１１間の磁気的な相互作用が小さくなることでスピンの熱擾乱が大きくなり、自然共鳴の生じる周波数に揺らぎが生じ、その結果として磁気損失項μ″は広い範囲で大きな値を示すようになる。従って、こうした適性な組成領域であれば広帯域な高周波電流の抑制に有効となる。因みに、組成分Ｍ１１の比率が適性な組成領域よりも更に小さな領域は、組成分Ｍ１１間の磁気的相互作用が殆ど生じなくなるので超常磁性となる。
【００４２】
ところで、磁気損失材料を電子回路の直近に配設して高周波電流を抑制する際の材料設計の目安は、磁気損失項μ″と磁気損失材料の厚さδとの積μ″・δで与えられ、数１００ＭＨｚの周波数の高周波電流に対して効果的な抑制を得るには、概ねμ″・δ≧１０００（μｍ）が必要となる。従って、μ″＝１０００の磁気損失材料では１μｍ以上の厚さが必要になり、渦電流損失の生じ易い低電気抵抗な材料は好ましくなく、電気抵抗率が１００μΩ・ｃｍ以上となるような上述した適性な組成領域（組成分Ｍ１１の比率が組成分Ｍ１１のみからなるバルク金属磁性体の飽和磁化の８０％以下となる飽和磁化を示し、且つ超常磁性の発現しない領域であり、組成分Ｍ１１のみからなるバルク金属磁性体の飽和磁化に対して３５％以上の飽和磁化を示す領域）が適している。
【００４３】
以下は、図１（ａ），（ｂ）に示したピン側コネクタ１ａのインシュレータ２ａの外周部分に接着した高周波電流抑制体４ａや、ソケット側コネクタ１ｂのインシュレータ２ｂの外周部分に接着した高周波電流抑制体４ｂの材料であるグラニュラー状の磁気損失材料をスパッタリング法により異なる条件で幾つかの試料として製造する工程を具体的に説明する。但し、各試料の作製に際しては、図３（ａ）に示されるようなスパッタリング法適用型試料作製装置を用いている。このスパッタリング法適用型試料作製装置は、ガス供給装置２２及び真空ポンプ２７が結合された真空容器（チャンバ）１８内にシャッタ２１を挟んで基板２３と組成分Ｘ−Ｙ、或いは組成分Ｘから成るチップ２４を所定の間隔で配備された組成分Ｍから成るターゲット２５とが対向して配備され、チップ２４及びターゲット２５の支持部側に接地接続された高周波電源装置（ＲＦ）２６が接続されて成っている。
【００４４】
（試料１）
ここでは、ガス供給装置２２により真空容器１８内へＡｒガスを供給すると共に、真空ポンプ２７で真空容器１８内を真空度約１．３３×１０-4Ｐａとなるように保ったＡｒガス雰囲気中でターゲット２５となる直径φ＝１００ｍｍのＦｅ製円板上にチップ２４となる寸法＝縦５ｍｍ×横５ｍｍ×厚さ２ｍｍの総計１２０個のＡｌ2 Ｏ3 チップを配備した上で高周波電源装置２６により高周波電源を供給した条件下において、スパッタリング法により基板２３となるガラス基板上に磁性薄膜を成膜した後、これにより得られた磁性薄膜を温度条件３００℃の真空磁場中で２時間熱処理を施すことによって上述したグラニュラー磁性薄膜による試料１を得た。
【００４５】
この試料１を蛍光Ｘ線分析したところ、Ｆｅ72Ａｌ11Ｏ17の組成を有し、膜厚は２．０μｍ、直流抵抗率は５３０μΩ・ｃｍ、異方性磁界Ｈk は１４２２Ａ／ｍであり、飽和磁化Ｍs は１．６８Ｔ（テスラ）、複素透磁率特性上で磁気損失項μ″にあっての最大値μ″max に対して５０％以上となる周波数帯域をその中心周波数で規格化した半幅分相当の半幅値μ″50（以下も同様であるとする）は１４８％であり、その飽和磁化Ｍs （Ｍ−Ｘ−Ｙ）と組成分Ｍのみから成る金属磁性体の飽和磁化Ｍs （Ｍ）との比率値｛Ｍs （Ｍ−Ｘ−Ｙ）／Ｍs （Ｍ）｝×１００％（以下も同様であるとする）は７２．２％であった。
【００４６】
又、試料１の磁気損失特性を検証するために周波数ｆに対する透磁率μ特性を短冊状に加工した検出コイルに試料１を挿入してバイアス磁場を印加しながらインピーダンスを測定することにより行い、この結果に基づいて周波数ｆに対する磁気損失項μ″特性（複素透磁率特性）を得た。
【００４７】
図４は、この試料１の周波数ｆ（ＭＨｚ）に対する磁気損失項μ″特性（複素透磁率特性）を示したものである。図４からは、試料１の磁気損失項μ″の場合、分散がやや急峻でピーク値が非常に大きくなっており、共鳴周波数も７００ＭＨｚ付近と高くなっていることが判る。
【００４８】
（試料２）
ここでは、上述した試料１を作製した場合と比べてＡｌ2 Ｏ3 チップの数を１５０個に代えた以外は全く同様な条件並びに手順でグラニュラー磁性薄膜による試料２を得た。
【００４９】
この試料２を蛍光Ｘ線分析したところ、Ｆｅ44Ａｌ22Ｏ34の組成を有し、膜厚は１．２μｍ、直流抵抗率は２４００μΩ・ｃｍ、異方性磁界Ｈk は９４８０Ａ／ｍであり、飽和磁化Ｍs は０．９６Ｔ、半幅値μ″50は１８１％であり、比率値｛Ｍs （Ｍ−Ｘ−Ｙ）／Ｍs （Ｍ）｝×１００％は４４．５％であった。
【００５０】
図５は、試料２の周波数ｆ（ＭＨｚ）に対する磁気損失項μ″特性（複素透磁率特性）を示したものである。図５からは、試料２の磁気損失項μ″の場合、熱擾乱のために分散がなだらかになって広帯域に拡がり、試料１の場合と同様にピーク値が大きな値となっているが、試料１の場合と比べて直流抵抗率の値が非常に大きくなっており、共鳴周波数も１ＧＨｚ付近にピークがあって優れた高周波数特性を示していることが判る。
【００５１】
（試料３）
ここでは、上述した試料１を作製した場合と比べてＡｌ2 Ｏ3 チップの数を９０個に代えた以外は全く同様な条件並びに手順でグラニュラー磁性薄膜による第１の比較試料となる試料３を得た。
【００５２】
この試料３を蛍光Ｘ線分析したところ、Ｆｅ86Ａｌ6 Ｏ8 の組成を有し、膜厚は１．２μｍ、直流抵抗率は７４μΩ・ｃｍ、異方性磁界Ｈk は１７３８Ａ／ｍであり、飽和磁化Ｍs は１．８８Ｔ、比率値｛Ｍs （Ｍ−Ｘ−Ｙ）／Ｍs （Ｍ）｝×１００％は８５．７％であった。
【００５３】
図６は、試料３（第１の比較試料）の周波数ｆ（ＭＨｚ）に対する磁気損失項μ″特性（複素透磁率特性）を示したものである。図６からは、第１の比較試料（試料３）の磁気損失項μ″の場合、飽和磁化が大きいことを反映してピークが大きな値を示しているが、抵抗値が低いために周波数の増加に伴って渦電流損失が発生し、これにより低周波数領域から磁気損失特性の劣化を生じており、試料１，２と比べて高周波での特性が悪くなっていることが判る。
【００５４】
（試料４）
ここでは、上述した試料１を作製した場合と比べてＡｌ2 Ｏ3 チップの数を２００個に代えた以外は全く同様な条件並びに手順でグラニュラー磁性薄膜による第２の比較試料となる試料４を得た。
【００５５】
この試料４を蛍光Ｘ線分析したところ、Ｆｅ19Ａｌ34Ｏ47の組成を有し、膜厚は１．３μｍ、直流抵抗率は１０５００μΩ・ｃｍ、磁気特性は超常磁性的な振る舞いを示した。
【００５６】
この試料４（第２の比較試料）においても、周波数ｆに対する磁気損失項μ″特性（複素透磁率特性）を得ようと試みたが、試料４の場合には酸化物層の割合が大きいために抵抗値が非常に大きくなっている反面、磁性を担う相が少なくて磁性粒子間の磁気的相互作用も極めて小さくなっているため、結果として超常磁性的な振る舞いを示し、観測できないことが判った。
【００５７】
これらの結果より、試料１，２のグラニュラー磁性薄膜による磁性体は、高周波領域のみの狭帯域において非常に大きな磁気損失特性を示し、高周波電流抑制体として極めて有効であることが判る。
【００５８】
（試料５）
ここでは、ガス供給装置２２により真空容器１８内へＡｒ＋Ｎ2 ガスを供給すると共に、真空ポンプ２７で真空容器１８内を真空度約１．３３×１０-4Ｐａとなるように保ったＡｒ＋Ｎ2 ガス雰囲気中でターゲット２５となる直径φ＝１００ｍｍのＦｅ製円板上にチップ２４となる寸法＝縦５ｍｍ×横５ｍｍ×厚さ２ｍｍの総計１２０個のＡｌチップを配備した上で高周波電源装置２６により高周波電源を供給した条件下において、反応性スパッタリング法により基板２３となるガラス基板上に磁性薄膜を成膜した後、これにより得られた磁性薄膜を温度条件３００℃の真空磁場中で２時間熱処理を施すことによって上述した組成とは異なるグラニュラー磁性薄膜による試料５を得た。
【００５９】
この試料５の寸法並びに磁気特性を調べたところ、膜厚は１．５μｍであり、比率値｛Ｍs （Ｍ−Ｘ−Ｙ）／Ｍs （Ｍ）｝×１００％は５１．９％であり、磁気損失項μ″の最大値μ″max は５２０であり、その最大値μ″max ＝５２０での周波数ｆ（μ″max ）は８３０ＭＨｚであり、半幅値μ″50は１７５％であることが判った。
【００６０】
（試料６）
ここでは、ガス供給装置２２により真空容器１８内へＡｒガスを供給すると共に、真空ポンプ２７で真空容器１８内を真空度約１．３３×１０-4Ｐａとなるように保ったＡｒガス雰囲気中でターゲット２５となる直径φ＝１００ｍｍのＦｅ製円板上にチップ２４となる寸法＝縦５ｍｍ×横５ｍｍ×厚さ２ｍｍの総計１３０個のＡｌ2 Ｏ3 チップを配備した上で高周波電源装置２６により高周波電源を供給した条件下において、スパッタリング法により基板２３となるガラス基板上に磁性薄膜を成膜した後、これにより得られた磁性薄膜を温度条件３００℃の真空磁場中で２時間熱処理を施すことによってグラニュラー磁性薄膜による試料６を得た。
【００６１】
この試料６の寸法並びに磁気特性を調べたところ、膜厚は１．１μｍであり、比率値｛Ｍs （Ｍ−Ｘ−Ｙ）／Ｍs （Ｍ）｝×１００％は６４．７％であり、磁気損失項μ″の最大値μ″max は８５０であり、その最大値μ″max ＝８５０での周波数ｆ（μ″max ）は８００ＭＨｚであり、半幅値μ″50は１５７％であることが判った。
【００６２】
（試料７）
ここでは、ガス供給装置２２により真空容器１８内へＮ2 分圧を１０％とするＡｒ＋Ｎ2 ガスを供給すると共に、真空ポンプ２７で真空容器１８内を真空度約１．３３×１０-4Ｐａとなるように保ったＡｒ＋Ｎ2 ガス雰囲気中でターゲット２５となる直径φ＝１００ｍｍのＣｏ製円板上にチップ２４となる寸法＝縦５ｍｍ×横５ｍｍ×厚さ２ｍｍの総計１７０個のＡｌチップを配備した上で高周波電源装置２６により高周波電源を供給した条件下において、反応性スパッタリング法により基板２３となるガラス基板上に磁性薄膜を成膜した後、これにより得られた磁性薄膜を温度条件３００℃の真空磁場中で２時間熱処理を施すことによってグラニュラー磁性薄膜による試料７を得た。
【００６３】
この試料７の寸法並びに磁気特性を調べたところ、膜厚は１．２μｍであり、比率値｛Ｍs （Ｍ−Ｘ−Ｙ）／Ｍs （Ｍ）｝×１００％は３７．２％であり、磁気損失項μ″の最大値μ″max は３５０であり、その最大値μ″max ＝３５０での周波数ｆ（μ″max ）は１ＧＨｚであり、半幅値μ″50は１９１％であることが判った。
【００６４】
（試料８）
ここでは、ガス供給装置２２により真空容器１８内へＡｒガスを供給すると共に、真空ポンプ２７で真空容器１８内を真空度約１．３３×１０-4Ｐａとなるように保ったＡｒガス雰囲気中でターゲット２５となる直径φ＝１００ｍｍのＮｉ製円板上にチップ２４となる寸法＝縦５ｍｍ×横５ｍｍ×厚さ２ｍｍの総計１４０個のＡｌ2 Ｏ3 チップを配備した上で高周波電源装置２６により高周波電源を供給した条件下において、スパッタリング法により基板２３となるガラス基板上に磁性薄膜を成膜した後、これにより得られた磁性薄膜を温度条件３００℃の真空磁場中で２時間熱処理を施すことによってグラニュラー磁性薄膜による試料８を得た。
【００６５】
この試料８の寸法並びに磁気特性を調べたところ、膜厚は１．７μｍであり、比率値｛Ｍs （Ｍ−Ｘ−Ｙ）／Ｍs （Ｍ）｝×１００％は５８．２％であり、磁気損失項μ″の最大値μ″max は２８０であり、その最大値μ″max ＝２８０での周波数ｆ（μ″max ）は２４０ＭＨｚであり、半幅値μ″50は１６９％であることが判った。
【００６６】
（試料９）
ここでは、ガス供給装置２２により真空容器１８内へＮ2 分圧を１０％とするＡｒ＋Ｎ2 ガスを供給すると共に、真空ポンプ２７で真空容器１８内を真空度約１．３３×１０-4Ｐａとなるように保ったＡｒ＋Ｎ2 ガス雰囲気中でターゲット２５となる直径φ＝１００ｍｍのＮｉ製円板上にチップ２４となる寸法＝縦５ｍｍ×横５ｍｍ×厚さ２ｍｍの総計１００個のＡｌチップを配備した上で高周波電源装置２６により高周波電源を供給した条件下において、反応性スパッタリング法により基板２３となるガラス基板上に磁性薄膜を成膜した後、これにより得られた磁性薄膜を温度条件３００℃の真空磁場中で２時間熱処理を施すことによってグラニュラー磁性薄膜による試料９を得た。
【００６７】
この試料９の寸法並びに磁気特性を調べたところ、膜厚は１．３μｍであり、比率値｛Ｍs （Ｍ−Ｘ−Ｙ）／Ｍs （Ｍ）｝×１００％は７６．２％であり、磁気損失項μ″の最大値μ″max は４１０であり、その最大値μ″max ＝４１０での周波数ｆ（μ″max ）は１７０ＭＨｚであり、半幅値μ″50は１５８％であることが判った。
【００６８】
（試料１０）
ここでは、ガス供給装置２２により真空容器１８内へＡｒガスを供給すると共に、真空ポンプ２７で真空容器１８内を真空度約１．３３×１０-4Ｐａとなるように保ったＡｒガス雰囲気中でターゲット２５となる直径φ＝１００ｍｍのＦｅ製円板上にチップ２４となる寸法＝縦５ｍｍ×横５ｍｍ×厚さ２ｍｍの総計１５０個のＴｉＯ3 チップを配備した上で高周波電源装置２６により高周波電源を供給した条件下において、スパッタリング法により基板２３となるガラス基板上に磁性薄膜を成膜した後、これにより得られた磁性薄膜を温度条件３００℃の真空磁場中で２時間熱処理を施すことによってグラニュラー磁性薄膜による試料１０を得た。
【００６９】
この試料１０の寸法並びに磁気特性を調べたところ、膜厚は１．４μｍであり、比率値｛Ｍs （Ｍ−Ｘ−Ｙ）／Ｍs （Ｍ）｝×１００％は４３．６％であり、磁気損失項μ″の最大値μ″max は９２０であり、その最大値μ″max ＝９２０での周波数ｆ（μ″max ）は１．５ＧＨｚであり、半幅値μ″50は１８８％であることが判った。
【００７０】
（試料１１）
ここでは、ガス供給装置２２により真空容器１８内へＯ2 分圧を１５％とするＡｒ＋Ｏ2 ガスを供給すると共に、真空ポンプ２７で真空容器１８内を真空度約１．３３×１０-4Ｐａとなるように保ったＡｒ＋Ｏ2 ガス雰囲気中でターゲット２５となる直径φ＝１００ｍｍのＦｅ製円板上にチップ２４となる寸法＝縦５ｍｍ×横５ｍｍ×厚さ２ｍｍの総計１３０個のＳｉチップを配備した上で高周波周波数電源装置２６により高周波電源を供給した条件下において、反応性スパッタリング法により基板２３となるガラス基板上に磁性薄膜を成膜した後、これにより得られた磁性薄膜を温度条件３００℃の真空磁場中で２時間熱処理を施すことによってグラニュラー磁性薄膜による試料１１を得た。
【００７１】
この試料１１の寸法並びに磁気特性を調べたところ、膜厚は１．５μｍであり、比率値｛Ｍs （Ｍ−Ｘ−Ｙ）／Ｍs （Ｍ）｝×１００％は５５．２％であり、磁気損失項μ″の最大値μ″max は９２０であり、その最大値μ″max ＝９２０での周波数ｆ（μ″max ）は１．２ＧＨｚであり、半幅値μ″50は１８２％であることが判った。
【００７２】
（試料１２）
ここでは、ガス供給装置２２により真空容器１８内へＡｒガスを供給すると共に、真空ポンプ２７で真空容器１８内を真空度約１．３３×１０-4Ｐａとなるように保ったＡｒガス雰囲気中でターゲット２５となる直径φ＝１００ｍｍのＦｅ製円板上にチップ２４となる寸法＝縦５ｍｍ×横５ｍｍ×厚さ２ｍｍの総計１００個のＨｆＯ3 チップを配備した上で高周波電源装置２６により高周波電源を供給した条件下において、スパッタリング法により基板２３となるガラス基板上に磁性薄膜を成膜した後、これにより得られた磁性薄膜を温度条件３００℃の真空磁場中で２時間熱処理を施すことによってグラニュラー磁性薄膜による試料１２を得た。
【００７３】
この試料１２の寸法並びに磁気特性を調べたところ、膜厚は１．８μｍであり、比率値｛Ｍs （Ｍ−Ｘ−Ｙ）／Ｍs （Ｍ）｝×１００％は７７．４％であり、磁気損失項μ″の最大値μ″max は１８００であり、その最大値μ″max ＝１８００での周波数ｆ（μ″max ）は４５０ＭＨｚであり、半幅値μ″50は１７１％であることが判った。
【００７４】
（試料１３）
ここでは、ガス供給装置２２により真空容器１８内へＡｒガスを供給すると共に、真空ポンプ２７で真空容器１８内を真空度約１．３３×１０-4Ｐａとなるように保ったＡｒガス雰囲気中でターゲット２５となる直径φ＝１００ｍｍのＦｅ製円板上にチップ２４となる寸法＝縦５ｍｍ×横５ｍｍ×厚さ２ｍｍの総計１３０個のＢＮチップを配備した上で高周波電源装置２６により高周波電源を供給した条件下において、スパッタリング法により基板２３となるガラス基板上に磁性薄膜を成膜した後、これにより得られた磁性薄膜を温度条件３００℃の真空磁場中で２時間熱処理を施すことによってグラニュラー磁性薄膜による試料１３を得た。
【００７５】
この試料１３の寸法並びに磁気特性を調べたところ、膜厚は１．９μｍであり、比率値｛Ｍs （Ｍ−Ｘ−Ｙ）／Ｍs （Ｍ）｝×１００％は５９．３％であり、磁気損失項μ″の最大値μ″max は９５０であり、その最大値μ″max ＝９５０での周波数ｆ（μ″max ）は６８０ＭＨｚであり、半幅値μ″50は１８５％であることが判った。
【００７６】
（試料１４）
ここでは、ガス供給装置２２により真空容器１８内へＡｒガスを供給すると共に、真空ポンプ２７で真空容器１８内を真空度約１．３３×１０-4Ｐａとなるように保ったＡｒガス雰囲気中でターゲット２５となる直径φ＝１００ｍｍのＦｅ50Ｃｏ50製円板上にチップ２４となる寸法＝縦５ｍｍ×横５ｍｍ×厚さ２ｍｍの総計１３０個のＡｌ2 Ｏ3 チップを配備した上で高周波電源装置２６により高周波電源を供給した条件下において、スパッタリング法により基板２３となるガラス基板上に磁性薄膜を成膜した後、これにより得られた磁性薄膜を温度条件３００℃の真空磁場中で２時間熱処理を施すことによってグラニュラー磁性薄膜による試料１４を得た。
【００７７】
この試料１４の寸法並びに磁気特性を調べたところ、膜厚は１．６μｍであり、比率値｛Ｍs （Ｍ−Ｘ−Ｙ）／Ｍｓ（Ｍ）｝×１００％は５９．３％であり、磁気損失項μ″の最大値μ″max は７２０であり、その最大値μ″max ＝７２０での周波数ｆ（μ″max ）は１．１ＧＨｚであり、半幅値μ″50は１８０％であることが判った。
【００７８】
次に、グラニュラー状の磁気損失材料を蒸着法により試料として製造する工程を具体的に説明する。但し、各試料の作製に際しては、図３（ｂ）に示されるような蒸着法適用型試料作製装置を用いている。この蒸着法適用型試料作製装置は、ガス供給装置２２及び真空ポンプ２７が結合された真空容器（チャンバ）１９内にシャッタ２１を挟んで基板２３と組成分Ｘ−Ｙの合金母材が充填された坩堝２８とが対向して配備されて成っている。
【００７９】
（試料１５）
ここでは、ガス供給装置２２により真空容器１８内へ酸素を流量３．０ｓｃｃｍで供給すると共に、真空ポンプ２７で真空容器１８内を真空度約１．３３×１０-4Ｐａとなるように保ちながら坩堝２８に充填されたＦｅ70Ａｌ30合金母材が溶解されて酸素に晒される条件下において、蒸着法により基板２３となるガラス基板上に磁性薄膜を成膜した後、これにより得られた磁性薄膜を温度条件３００℃の真空磁場中で２時間熱処理を施すことによってグラニュラー磁性薄膜による試料１５を得た。
【００８０】
この試料１５の寸法並びに磁気特性を調べたところ、膜厚は１．１μｍであり、比率値｛Ｍs （Ｍ−Ｘ−Ｙ）／Ｍs （Ｍ）｝×１００％は４１．８％であり、磁気損失項μ″の最大値μ″max は５９０であり、その最大値μ″max ＝５９０での周波数ｆ（μ″max ）は５２０ＭＨｚであり、半幅値μ″50は１９０％であることが判った。
【００８１】
上述した各試料１〜１５のうちの比較試料とした試料３，４以外のものは、何れも電子部品における高周波電流対策に用いる材料として有効である。尚、各試料１〜１５は、スパッタリング法又は真空蒸着法により製造した例を示したが、上述したようにイオンビーム蒸着法やガス・デポジション法等の他の製法によっても良く、磁気損失材料が均一に実現できる方法であれば、製法は限定されない。又、各試料１〜１５を成膜後に真空磁場中で熱処理を施して得るものとして説明したが、アズ・デポジションの膜で同等な性能が得られる組成，或いは成膜法であれば成膜後処理は説明した場合に限定されない。
【００８２】
次に、各試料１〜１５のうちの一例として、図４に示した複素数透磁率特性を有し、膜厚が２．０μｍで一辺が２０ｍｍの正方形を成した試料１（半幅値μ″50＝１４８％のもの）の場合、磁気損失項μ″の最大値μ″max が７００ＭＨｚ付近で約１８００であったが、これに対して別な従来技術に係る比較試料として用意した偏平状センダスト粉末及びポリマーから成る同面積で同様な形状の複合磁性体シートによる比較試料（半幅値μ″50＝１９６％のもの）の場合、磁気損失項μ″の最大値μ″max が７００ＭＨｚ付近で約３．０であった。
【００８３】
この結果、試料１の磁気損失項μ″は準マイクロ波帯に分散を示し、その大きさは７００ＭＨｚ付近で最大値μ″max が約１８００であり、同じ帯域に磁気損失項μ″の分散を示す比較試料の最大値μ″max に比べて６００倍程も大きくなっており、しかも半幅値μ″50の中心周波数に対する比率が比較試料に比べて小さく、狭帯域であることが判る。
【００８４】
更に、図７に示すような高周波電流抑制効果測定装置３０を用いて試料１と比較試料（複合磁性体シート）とにおける高周波電流抑制効果を検証実験した。但し、高周波電流抑制効果測定装置３０は、線路長が７５ｍｍで特性インピーダンスＺｃ＝５０Ωのマイクロストリップ線路３１の長手方向の両側にマイクロストリップ線路３１と図示されないネットワークアナライザ（ＨＰ８７５３Ｄ）とを接続するための同軸線路３２を配備した上でマイクロストリップ線路３１の試料配置部３１ａの真上に磁性体試料３３を配置することにより、２ポート間の伝送特性（透磁率特性）を測定可能なものである。
【００８５】
この高周波電流抑制効果測定装置３０の構成のように、伝送路の直近に磁気損失材料を配置して伝送路に等価的な抵抗成分を付与することで高周波電流を抑制する場合において、高周波電流の抑制効果の大きさは磁気損失項μ″の大きさと磁性体の厚さδとの積μ″・δにほぼ比例すると考えられるので、試料１と比較試料（複合磁性体シート）との抑制効果の比較に際しては、積μ″・δの値が同じオーダーとなる様に比較試料では磁気損失項μ″を約３とし、磁性体の厚さδを１．０ｍｍとした。
【００８６】
図８は、高周波電流抑制効果測定装置３０により試料磁性体の高周波電流抑制効果を測定した結果を示す周波数ｆ（ＭＨｚ）に対する伝送Ｓ21（ｄＢ）特性を示したもので、同図（ａ）は試料１に関するもの，同図（ｂ）は従来技術による比較試料（複合磁性体シート）に関するものである。
【００８７】
図８（ａ），（ｂ）からは、試料１の伝送Ｓ21特性の場合、１００ＭＨｚ以上から減少し、２ＧＨｚ近くで−１０ｄＢの極小値を示した後に増加しているのに対し、比較試料の伝送Ｓ21特性の場合、数１００ＭＨｚから単調に減少し、３ＧＨｚで約−１０ｄＢを示しており、これらの結果により伝送Ｓ21特性が何れも磁性体の磁気損失項μ″の分散に依存すると共に、抑制効果の大きさが上述した積μ″・δに依存することが判る。
【００８８】
ところで、試料１や比較試料のような磁性体は、図９に示されるように、寸法がｌであって、透磁率μ，誘電率εの分布定数線路として構成されるものとみなした場合、単位長さ（Δｌ）当たりの等価回路定数として直列接続された形態のインダクタンスΔＬ，抵抗ΔＲ、並びにこれらと接地線との間に介在される静電容量ΔＣ，コンダクタンスΔＧ（抵抗ΔＲの逆数）を有するが、これらを伝送Ｓ21特性に基づいて試料寸法ｌに換算した場合、等価回路定数としてインダクタンスＬ，抵抗Ｒ、並びに静電容量Ｃ，コンダクタンスＧ（抵抗Ｒの逆数）を有する等価回路として構成される。
【００８９】
ここでの高周波電流の抑制効果の検討のように、磁性体をマイクロストリップ線路３１上に配置した場合、伝送Ｓ21特性の変化は等価回路において主にインダクタンスＬに対して直列に付加される抵抗Ｒの成分によるものであることから、抵抗Ｒの値を求めてその周波数依存性を調べることができる。
【００９０】
図１０は、図８に示した伝送Ｓ21特性において図９に示した等価回路のインダクタンスＬに対して直列に付加される抵抗Ｒの値に基づいて算出した周波数ｆに対する抵抗値Ｒ（Ω）特性を示したものであり、同図（ａ）は試料１に関するもの，同図（ｂ）は従来技術による比較試料（複合磁性体シート）に関するものである。
【００９１】
図１０（ａ），（ｂ）からは、抵抗値Ｒは何れの場合も準マイクロ波帯の領域で単調に増加し、３ＧＨｚでは数１０Ωとなり、その周波数依存性は何れも１ＧＨｚ付近に極大を持った磁気損失項μ″の周波数分散とは異なる傾向になっていることが判る。これは上述した積μ″・δに加えて波長に対する試料寸法の比率が単調増加することを反映している結果と考えられる。
【００９２】
以上の結果から、準マイクロ波帯に磁気損失項μ″分散を示す試料は、厚さが約５００倍の比較試料（複合磁性体シート）と同等の高周波電流抑制効果を示すため、１ＧＨｚに近い高速クロックで動作するような半導体能動素子等のコネクタにおける高周波電流対策へ適用することが有効であるとできる。
【００９３】
【発明の効果】
以上に述べた通り、本発明の高周波電流抑制型コネクタによれば、コンタクトの表面やインシュレータのコンタクトの表面を遮る部分に対してコンタクト自体に流れる数十ＭＨｚ〜数ＧＨｚ帯域の高周波電流を減衰させる高周波電流抑制体を接続後の状態でコンタクトの全体を覆うように設け、更に互いに接触されるコンタクト同士の接触部分にも外周囲を覆うように同様な高周波電流抑制体を設けているので、コネクタ本体の大きさやコンタクトの密度を変更すること無く、数十ＭＨｚ〜数ＧＨｚ帯域の高い周波数にまで及ぶ不要な高調波である高周波電流が発生してもそれを高周波電流抑制体が十分に減衰させることにより、結果として高周波伝導ノイズの発生を防止してその悪影響を除去することができるようになる。
【図面の簡単な説明】
【図１】本発明の一実施例に係る高周波電流抑制型コネクタの基本構成を一部を破断して示した平面図であり、（ａ）はピン側コネクタ及びソケット側コネクタの接続前状態に関するもの，（ｂ）はピン側コネクタ及びソケット側コネクタの接続後状態に関するものである。
【図２】図１に示す高周波電流抑制型コネクタに用いられた高周波電流抑制体材料であるグラニュラー磁性体の基本構造を模式的に示したものである。
【図３】図２により説明したグラニュラー磁性体の試料を作製するために用いられる置の基本構成を示したものであり、（ａ）はスパッタリング法適用型試料作製装置に関するもの，（ｂ）は蒸着法適用型試料作製装置に関するものである。
【図４】図３（ａ）に示すスパッタリング法適用型試料作製装置を用いて作製した試料１の周波数に対する磁気損失項特性（複素透磁率特性）を示したものである。
【図５】図３（ａ）に示すスパッタリング法適用型試料作製装置を用いて作製した試料２の周波数に対する磁気損失項特性（複素透磁率特性）を示したものである。
【図６】図３（ａ）に示すスパッタリング法適用型試料作製装置を用いて作製した試料３（第１の比較試料）の周波数に対する磁気損失項特性（複素透磁率特性）を示したものである。
【図７】図３（ａ）に示すスパッタリング法適用型試料作製装置並びに図３（ｂ）に示す蒸着法適用型試料作製装置を用いて作製した各試料の高周波電流抑制効果を測定するための高周波電流抑制効果測定装置の基本構成を示した斜視図である。
【図８】図７に示した高周波電流抑制効果測定装置により試料磁性体の高周波電流抑制効果を測定した結果を示す周波数に対する伝送特性を示したものであり、（ａ）は試料１に関するもの，（ｂ）は従来技術による比較試料（複合磁性体シート）に関するものである。
【図９】図８（ａ）に示した試料１並びに図８（ｂ）に示した比較試料を含む磁性体の伝送特性を等価回路として模式的に示したものである。
【図１０】図８に示した伝送特性において図９に示した等価回路のインダクタンスに対して直列に付加される抵抗に基づいて算出した周波数に対する抵抗値特性を示したものであり、（ａ）は試料１に関するもの，（ｂ）は従来技術による比較試料（複合磁性体シート）に関するものである。
【符号の説明】
１ａ  ピン側コネクタ
１ｂ  ソケット側コネクタ
２ａ，２ｂ  インシュレータ
３ａ  ピンコンタクト
３ｂ  ソケットコンタクト
４ａ，４ｂ，５  高周波電流抑制体
６ａ，６ｂ  カバー
１１  組成分Ｍ
１２  組成分Ｘ−Ｙ
１８，１９  真空容器（チャンバ）
２１  シャッタ
２２  ガス供給装置
２３  基板
２４  チップ
２５  ターゲット
２６  高周波電源装置（ＲＦ）
２７  真空ポンプ
２８  坩堝
３０  高周波電流抑制効果測定装置
３１  マイクロストリップ線路
３１ａ  試料配置部
３２  同軸線路
３３  磁性体試料
【図１】
0004434422.tif 000002
【図２】
0004434422.tif 000003
【図３】
0004434422.tif 000004
【図４】
0004434422.tif 000005
【図５】
0004434422.tif 000006
【図６】
0004434422.tif 000007
【図７】
0004434422.tif 000008
【図８】
0004434422.tif 000009
【図９】
0004434422.tif 000010
【図１０】
0004434422.tif 000011